(57)【要約】【課題】  カバー層における光入射面の傷付きを防止することの可能な光情報記録媒体、該光情報記録媒体の製造方法、及び当該光情報記録媒体を用いた光情報記録方法を提供すること。【解決手段】  厚さ０．７〜２ｍｍの基板上に、ピット又は記録層と、厚さ０．０１〜０．５ｍｍのカバー層と、をこの順に有し、該カバー層側からレーザ光が照射されることで記録及び／又は再生を行う光情報記録媒体であって、前記カバー層における前記レーザ光が照射される面の内周部及び／又は外周部に、高さ３〜９０μｍの凸部を有することを特徴とする光情報記録媒体、  該光情報記録媒体における前記凸部が印刷法により設けられてなることを特徴とする光情報記録媒体の製造方法、及び、  前記光情報記録媒体が記録層を有する場合、前記カバー層側から波長１００〜６００ｎｍのレーザ光を照射し、当該記録層を物理的或いは化学的に変化させて記録を行うことを特徴とする光情報記録方法。【選択図】        なし【特許請求の範囲】
【請求項１】
厚さ０．７〜２ｍｍの基板上に、ピット又は記録層と、厚さ０．０１〜０．５ｍｍのカバー層と、をこの順に有し、該カバー層側からレーザ光が照射されることで記録及び／又は再生を行う光情報記録媒体であって、
前記カバー層における前記レーザ光が照射される面の内周部及び／又は外周部に、高さ３〜９０μｍの凸部を有することを特徴とする光情報記録媒体。
【請求項２】
前記凸部が印刷法により設けられてなることを特徴とする請求項１に記載の光情報記録媒体。
【請求項３】
請求項１に記載の光情報記録媒体の製造方法であって、
前記凸部が印刷法により設けられることを特徴とする光情報記録媒体の製造方法。
【請求項４】
請求項１に記載の光情報記録媒体が前記記録層を有する場合、前記カバー層側から波長１００〜６００ｎｍのレーザ光を照射し、当該記録層を物理的或いは化学的に変化させて記録を行うことを特徴とする光情報記録方法。
【発明の詳細な説明】
【技術分野】
【０００１】
本発明は、特定波長のレーザ光を用いて記録及び再生を行うことができる光情報記録媒体、光情報記録媒体の製造方法、及び光情報記録方法に関する。
【背景技術】
【０００２】
従来から、レーザー光により一回限りの情報の記録が可能な光情報記録媒体（光ディスク）が知られている。この光ディスクは、追記型ＣＤ（所謂ＣＤ−Ｒ）とも称され、その代表的な構造は、透明な円盤状基板上に有機色素からなる記録層、金等の金属からなる反射層、更に樹脂製の保護層（カバー層）がこの順に積層したものである。そしてこのＣＤ−Ｒへの情報の記録は、近赤外域のレーザ光（通常は７８０ｎｍ付近の波長のレーザー光）をＣＤ−Ｒに照射することにより行われ、記録層の照射部分がその光を吸収して局所的に温度上昇し、物理的或いは化学的変化（例えば、ピットの生成）によりその部分の光学的特性が変化することにより情報が記録される。一方、情報の読み取り（再生）もまた記録用のレーザー光と同じ波長のレーザー光をＣＤ−Ｒに照射することにより行われ、記録層の光学的特性が変化した部位（記録部分）と変化していない部位（未記録部分）との反射率の違いを検出することにより行われている。
【０００３】
近年、記録密度のより高い光情報記録媒体が求められている。このような要望に対して、追記型デジタル・ヴァーサタイル・ディスク（所謂ＤＶＤ−Ｒ）と称される光ディスクが提案されている（例えば、「日経ニューメディア」別冊「ＤＶＤ」、１９９５年発行）。このＤＶＤ−Ｒは、照射されるレーザ光のトラッキングのための案内溝（プリグルーブ）がＣＤ−Ｒの半分以下（０．７４〜０．８μｍ）という狭い溝幅で形成された透明な円盤状基板上に、通常、有機色素を含有する記録層、反射層、及び保護層をこの順に積層したディスク２枚を記録層を内側にして貼り合わせた構造、或いはこのディスクと同じ形状の円盤状保護基板とを記録層を内側にして貼り合わせた構造を有している。そして、このＤＶＤ−Ｒへの情報の記録及び再生は、可視レーザー光（通常は、６３０ｎｍ〜６８０ｎｍの範囲の波長のレーザー光）を照射することにより行われており、ＣＤ−Ｒより高密度の記録が可能である。
【０００４】
最近、インターネット等のネットワークやハイビジョンＴＶが急速に普及している。また、ＨＤＴＶ（Ｈｉｇｈ  Ｄｅｆｉｎｉｔｉｏｎ  Ｔｅｌｅｖｉｓｉｏｎ）の放映開始も開始された。このような状況の下で、画像情報を安価簡便に記録することができる大容量の記録媒体が必要とされている。ＤＶＤ−Ｒは現状では大容量の記録媒体としての役割を十分に果たしているが、大容量化、高密度化の要求は高まる一方であり、これらの要求に対応できる記録媒体の開発も必要である。このため、ＤＶＤ−Ｒよりも更に短波長の光で高密度の記録を行なうことができる、より大容量の記録媒体の開発が進められている。
【０００５】
通常、光情報記録媒体の高密度化は、記録及び再生用レーザの短波長化、対物レンズの高ＮＡ化によりビームスポットを小さくすることで達成することができる。最近では、波長６８０ｎｍ、６５０ｎｍ及び６３５ｎｍの赤色半導体レーザから、更に超高密度の記録が可能となる波長４００ｎｍ〜５００ｎｍの青紫色半導体レーザ（以下、青紫色レーザと称する。）まで開発が急速に進んでおり、それに対応した光情報記録媒体の開発も行われている。特に、青紫色レーザの発売以来、該青紫色レーザと高ＮＡピックアップを利用した光記録システムの開発が検討されており、相変化する記録層を有する書換型光情報記録媒体及び光記録システムは、既に、ＤＶＲ−Ｂｌｕｅシステムとして発表されている（例えば、非特許文献１参照。）。また、有機色素を用いた追記型光情報記録媒体であって、青紫レーザーにより記録・再生を行うＤＶＲ−Ｂｌｕｅディスクも発表されている（例えば、非特許文献２参照。）。これらの光情報記録媒体により、高密度化という課題に対しては、一定の成果が得られた。
【０００６】
上述のような青紫色レーザと高ＮＡピックアップを利用した光記録システムに用いる光情報記録媒体は、青紫色レーザ光を記録層に照射させる際、高ＮＡの対物レンズの焦点を合わせるために、レーザ光が入射する面を有するカバー層を薄化させている。ここで、カバー層としては、例えば、基板と同様の材質の薄いフィルムが使用され、接着剤又は粘着剤を用いて記録層上に接着されている（例えば、特許文献１参照。）。
このような構成の光情報記録媒体は、上記の通り、カバー層側が光の入射面となる。これは、射出成型して形成される基板が光の入射面となるＣＤ−ＲやＤＶＤ−Ｒとは異なる構成である。これらＣＤ−ＲやＤＶＤ−Ｒでは、光の入射面となる基板を射出成型する際に、予め、傷付き防止のための凸部を同時に設けている。これにより、媒体を積層した際や、机上に置いた際の摺擦による、光入射面の傷付きを防止している。しかしながら、上記のように、カバー層側を光入射面とする光情報記録媒体は、カバー層に薄さを要求されることや、カバー層がフィルムを貼り合わせる工程により設けられるといったことから、光入射面の傷つき防止の対策が取られていないのが現状である。
【非特許文献１】“ＩＳＯＭ２０００”２１０〜２１１頁
【非特許文献２】“ＩＳＯＭ２００１”２１８〜２１９頁
【特許文献１】特許第３，４３１，６１２号公報
【発明の開示】
【発明が解決しようとする課題】
【０００７】
本発明は、前記の如き問題点に鑑みてなされたものであり、本発明の目的は、カバー層における光入射面の傷付きを防止することの可能な光情報記録媒体、該光情報記録媒体の製造方法、及び当該光情報記録媒体を用いた光情報記録方法を提供することにある。
【課題を解決するための手段】
【０００８】
前記課題は、下記に示す本発明により解決される。
すなわち、本発明の光情報記録媒体は、厚さ０．７〜２ｍｍの基板上に、ピット又は記録層と、厚さ０．０１〜０．５ｍｍのカバー層と、をこの順に有し、前記カバー層側からレーザ光が照射されることで記録及び／又は再生を行う光情報記録媒体であって、
前記カバー層における前記レーザ光が照射される面（以下、適宜、光入射面と称する。）の内周部及び／又は外周部に、高さ３〜９０μｍの凸部を有することを特徴とする。
また、本発明の光情報記録媒体において、凸部が印刷法により設けられることが好ましい態様である。
【０００９】
本発明の光情報記録媒体の製造方法は、上記の本発明の光情報記録媒体における凸部が印刷法により設けられることを特徴とする。
本発明の情報記録方法は、上記の本発明の光情報記録媒体が記録層を有する場合、カバー層側から波長１００〜６００ｎｍのレーザ光を照射し、当該記録層を物理的或いは化学的に変化させて記録を行うことを特徴とする。
【発明の効果】
【００１０】
本発明によれば、カバー層における光入射面の傷付きを防止することの可能な光情報記録媒体、該光情報記録媒体の製造方法、及び当該光情報記録媒体を用いた光情報記録方法を提供することができる。
【発明を実施するための最良の形態】
【００１１】
以下、本発明について詳細に説明する。
本発明の光情報記録媒体は、厚さ０．７〜２ｍｍの基板上に、ピット又は記録層と、厚さ０．０１〜０．５ｍｍのカバー層と、をこの順に有し、該カバー層側からレーザ光が照射されることで記録及び／又は再生を行う光情報記録媒体であって、
前記カバー層における前記レーザ光が照射される面の内周部及び／又は外周部に、高さ３〜９０μｍの凸部を有することを特徴とする。
ここで、本発明の光情報記録媒体は、少なくとも、基板と、ピット又は記録層と、カバー層と、を有する態様である。この態様を有する光情報記録媒体としては、予め、ピット（記録部）に情報が書き込まれており、レーザ光の照射により再生のみが可能な再生専用の光情報媒体や、レーザ光の照射により情報の記録及び再生が可能な、追記型若しくは書き換え可能型の光情報記録媒体がある。
まず、これらの必須の部材について順に説明する。
【００１２】
〔基板〕
本発明おける基板としては、従来の光情報記録媒体の基板材料として用いられている各種の材料を任意に選択して使用することができる。
具体的には、ガラス；ポリカーボネート、ポリメチルメタクリレート等のアクリル樹脂；ポリ塩化ビニル、塩化ビニル共重合体等の塩化ビニル系樹脂；エポキシ樹脂；アモルファスポリオレフィン；ポリエステル；アルミニウム等の金属；等を挙げることができ、所望によりこれらを併用してもよい。
上記材料の中では、耐湿性、寸法安定性及び低価格等の点から、アモルファスポリオレフィン、ポリカーボネート等の熱可塑性樹脂が好ましく、ポリカーボネートが特に好ましい。
これらの樹脂を用いた場合、射出成型を用いて基板を作製することができる。
また、基板の厚さは、０．７〜２ｍｍの範囲であることを要し、０．９〜１．６ｍｍの範囲であることが好ましく、１．０〜１．３ｍｍとすることがより好ましい。
【００１３】
また、基板には、記録層が設けられる側の面に、トラッキング用の案内溝又はアドレス信号等の情報を表わす凹凸（プリグルーブ）が形成されている。より高い記録密度を達成するためにはＣＤ−ＲやＤＶＤ−Ｒに比べて、より狭いトラックピッチのプリグルーブが必要となる。例えば、本発明の光情報記録媒体を、好適な、青紫色レーザに対応する媒体として使用する場合には、形成されるプリグルーブは以下に示す範囲のものであることが好ましい。
【００１４】
プリグルーブのトラックピッチは、上限値が５００ｎｍ以下であることが好ましく、４２０ｎｍ以下であることがより好ましく、３７０ｎｍ以下であることが更に好ましく、３３０ｎｍ以下であることが特に好ましい。また、下限値は、５０ｎｍ以上であることが好ましく、１００ｎｍ以上であることがより好ましく、２００ｎｍ以上であることが更に好ましく、２６０ｎｍ以上であることが特に好ましい。
プリグルーブの幅（半値幅）は、上限値が２５０ｎｍ以下であることが好ましく、２００ｎｍ以下であることがより好ましく、１７０ｎｍ以下であることが更に好ましく、１５０ｎｍ以下であることが特に好ましい。また、下限値は、２３ｎｍ以上であることが好ましく、５０ｎｍ以上であることがより好ましく、８０ｎｍ以上であることが更に好ましく、１００ｎｍ以上であることが特に好ましい。
【００１５】
プリグルーブの（溝）深さは、上限値が１５０ｎｍ以下であることが好ましく、１００ｎｍ以下であることがより好ましく、７０ｎｍ以下であることが更に好ましく、５０ｎｍ以下であることが特に好ましい。また、下限値は、５ｎｍ以上であることが好ましく、１０ｎｍ以上であることがより好ましく、２０ｎｍ以上であることが更に好ましく、２８ｎｍ以上であることが特に好ましい。
プリグルーブの角度は、上限値が８０°以下であることが好ましく、７０°以下であることがより好ましく、６０°以下であることが更に好ましく、５０°以下であることが特に好ましい。また、下限値は、２０°以上であることが好ましく、３０°以上であることがより好ましく、４０°以上であることが更に好ましい。
なお、上記のプリグルーブに関する上限値及び下限値は、それぞれが任意で組み合わせることができる。
【００１６】
これらのプリグルーブの値は、ＡＦＭ（原子間力顕微鏡）により測定することができる。なお、上記プリグルーブの角度とは、グルーブの溝深さをＤとした時、溝形成前の基板の表面を基準とし、その表面からＤ／１０の深さの傾斜部と、溝の最も深い個所からＤ／１０の高さの傾斜部と、を結ぶ直線と、基板面（溝部底面）と、が成す角度である。
また、本発明の光情報記録媒体が、再生専用の光情報媒体である場合、上記のプリグルーブを形成するのと同時に、所定の情報を示すピットが形成される。
【００１７】
このような溝形状を有するプリグルーブ（及びピット）を有する基板を作製するには、射出成型時に用いるスタンパが、高精度なマスタリングにより形成されることが必要である。このマスタリングには、上述の溝形状を達成するために、ＤＵＶ（波長３３０ｎｍ以下、深紫外線）レーザーや、ＥＢ（電子ビーム）によるカッティングが用いられることが好ましい。
一方、ＵＶレーザーや可視光レーザーでは、本発明のような溝形状を形成するための、良好なマスタリングを行うことが困難である。
【００１８】
なお、後述する光反射層が設けられる側の基板表面には、平面性の改善、接着力の向上の目的で、下塗層を形成することが好ましい。
該下塗層の材料としては、例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；シランカップリング剤等の表面改質剤；を挙げることができる。
下塗層は、上記材料を適当な溶剤に溶解又は分散して塗布液を調製した後、この塗布液をスピンコート、ディップコート、エクストルージョンコート等の塗布法により基板表面に塗布することにより形成することができる。下塗層の層厚は、一般に０．００５〜２０μｍの範囲にあり、好ましくは０．０１〜１０μｍの範囲である。
【００１９】
〔記録層〕
本発明における記録層は、色素を記録物質として含有する色素型とすることが好ましいが、これに限定されず、無機追記型（ライトワンス型）、相変化型、光磁気型、再生専用型等とすることもできる。
従って、記録層に含有される記録物質としては、色素等の有機化合物や相変化金属化合物等が挙げられる。
中でも、レーザー光により一回限りの情報の記録が可能な、色素型の記録層であることが好ましい。かかる色素型の記録層は、記録波長領域に吸収を有する色素を含有していることが好ましい。当該色素としては、シアニン色素、オキソノール色素、金属錯体系色素、アゾ色素、フタロシアニン色素等が挙げられる。
【００２０】
また、特開平４−７４６９０号公報、特開平８−１２７１７４号公報、同１１−５３７５８号公報、同１１−３３４２０４号公報、同１１−３３４２０５号公報、同１１−３３４２０６号公報、同１１−３３４２０７号公報、特開２０００−４３４２３号公報、同２０００−１０８５１３号公報、及び同２０００−１５８８１８号公報等に記載されている色素も好適に用いられる。
【００２１】
このような記録層は、色素を、結合剤等と共に適当な溶剤に溶解して塗布液を調製し、次いで、この塗布液を、基板上又は後述する光反射層上に塗布して塗膜を形成した後、乾燥することにより形成される。その際、塗布液を塗布する面の温度は、１０〜４０℃の範囲であることが好ましい。より好ましくは、下限値が、１５℃以上であり、２０℃以上であることが更に好ましく、２３℃以上であることが特に好ましい。また、下限値としては、３５℃以下であることがより好ましく、３０℃以下であることが更に好ましく、２７℃以下であることが特に好ましい。このように被塗布面温度が上記範囲にあると、塗布ムラや塗布故障の発生を防止し、塗膜の厚さを均一とすることができる。
なお、上記の上限値及び下限値は、それぞれが任意で組み合わせることができる。
ここで、記録層は、単層でも重層でもよく、重層構造の場合、塗布工程を複数回行うことによって形成される。
塗布液中の色素の濃度は、一般に０．０１〜１５質量％の範囲であり、好ましくは０．１〜１０質量％の範囲、より好ましくは０．５〜５質量％の範囲、最も好ましくは０．５〜３質量％の範囲である。
【００２２】
塗布液の溶剤としては、酢酸ブチル、乳酸エチル、セロソルブアセテート等のエステル；メチルエチルケトン、シクロヘキサノン、メチルイソブチルケトン等のケトン；ジクロルメタン、１，２−ジクロルエタン、クロロホルム等の塩素化炭化水素；ジメチルホルムアミド等のアミド；メチルシクロヘキサン等の炭化水素；テトラヒドロフラン、エチルエーテル、ジオキサン等のエーテル；エタノール、ｎ−プロパノール、イソプロパノール、ｎ−ブタノールジアセトンアルコール等のアルコール；２，２，３，３−テトラフルオロプロパノール等のフッ素系溶剤；エチレングリコールモノメチルエーテル、エチレングリコールモノエチルエーテル、プロピレングリコールモノメチルエーテル等のグリコールエーテル類；等を挙げることができる。
上記溶剤は使用する色素の溶解性を考慮して単独で、或いは二種以上を組み合わせて使用することができる。塗布液中には、更に、酸化防止剤、ＵＶ吸収剤、可塑剤、潤滑剤等各種の添加剤を目的に応じて添加してもよい。
【００２３】
塗布方法としては、スプレー法、スピンコート法、ディップ法、ロールコート法、ブレードコート法、ドクターロール法、スクリーン印刷法等を挙げることができる。
塗布の際、塗布液の温度は、２３〜５０℃の範囲であることが好ましく、２４〜４０℃の範囲であることがより好ましく、中でも、２３〜５０℃の範囲であることが特に好ましい。
【００２４】
このようにして形成された記録層の厚さは、グルーブ（前記基板において凸部）上で、３００ｎｍ以下であることが好ましく、２５０ｎｍ以下であることがより好ましく、２００ｎｍ以下であることが更に好ましく、１８０ｎｍ以下であることが特に好ましい。下限値としては、３０ｎｍ以上であることが好ましく、５０ｎｍ以上であることがより好ましく、７０ｎｍ以上であることが更に好ましく、９０ｎｍ以上であることが特に好ましい。
また、記録層の厚さは、ランド上（前記基板において凹部）で、４００ｎｍ以下であることが好ましく、３００ｎｍ以下であることがより好ましく、２５０ｎｍ以下であることが更に好ましい。下限値としては、７０ｎｍ以上であることが好ましく、９０ｎｍ以上であることがより好ましく、１１０ｎｍ以上であることが更に好ましい。
更に、グルーブ上の記録層の厚さ／ランド上の記録層の厚さの比は、０．４以上であることが好ましく、０．５以上であることがより好ましく、０．６以上であることが更に好ましく、０．７以上であることが特に好ましい。上限値としては、１未満であることが好ましく、０．９以下であることがより好ましく、０．８５以下であることが更に好ましく、０．８以下であることが特に好ましい。
なお、上記の上限値及び下限値は、それぞれが任意で組み合わせることができる。
【００２５】
塗布液が結合剤を含有する場合、該結合剤の例としては、ゼラチン、セルロース誘導体、デキストラン、ロジン、ゴム等の天然有機高分子物質；ポリエチレン、ポリプロピレン、ポリスチレン、ポリイソブチレン等の炭化水素系樹脂、ポリ塩化ビニル、ポリ塩化ビニリデン、ポリ塩化ビニル・ポリ酢酸ビニル共重合体等のビニル系樹脂、ポリアクリル酸メチル、ポリメタクリル酸メチル等のアクリル樹脂、ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物等の合成有機高分子；を挙げることができる。記録層の材料として結合剤を併用する場合に、結合剤の使用量は、一般に色素に対して０．０１倍量〜５０倍量（質量比）の範囲にあり、好ましくは０．１倍量〜５倍量（質量比）の範囲にある。
【００２６】
また、記録層には、該記録層の耐光性を向上させるために、種々の褪色防止剤を含有させることができる。
褪色防止剤としては、一般的に一重項酸素クエンチャーが用いられる。一重項酸素クエンチャーとしては、既に公知の特許明細書等の刊行物に記載のものを利用することができる。
その具体例としては、特開昭５８−１７５６９３号公報、同５９−８１１９４号公報、同６０−１８３８７号公報、同６０−１９５８６号公報、同６０−１９５８７号公報、同６０−３５０５４号公報、同６０−３６１９０号公報、同６０−３６１９１号公報、同６０−４４５５４号公報、同６０−４４５５５号公報、同６０−４４３８９号公報、同６０−４４３９０号公報、同６０−５４８９２号公報、同６０−４７０６９号公報、同６３−２０９９９５号公報、特開平４−２５４９２号公報、特公平１−３８６８０号公報、及び同６−２６０２８号公報等の各公報、ドイツ特許３５０３９９号明細書、そして日本化学会誌１９９２年１０月号第１１４１頁等に記載のものを挙げることができる。
前記一重項酸素クエンチャー等の褪色防止剤の使用量は、色素の量に対して、通常０．１〜５０質量％の範囲であり、好ましくは、０．５〜４５質量％の範囲、更に好ましくは、３〜４０質量％の範囲、特に好ましくは５〜２５質量％の範囲である。
【００２７】
以上、記録層が色素型記録層である場合の溶剤塗布法について述べたが、記録層は記録物質の物性に合わせ、蒸着、スパッタリング、ＣＶＤ等の成膜法によって形成することもできる。
例えば、記録物質として相変化金属化合物を用いた場合には、このような成膜法を用いて記録層を形成することがで好ましい。ここで、相変化金属化合物としては、ＳｂＴｅ、ＡｇＳｂＴｅ、ＩｎＡｇＳｂＴｅ等のいずれを用いてもよい。
【００２８】
〔カバー層〕
本発明におけるカバー層は、光入射面の内周部及び／又は外周部に、高さ３〜９０μｍの凸部を有すること必須とし、上述した記録層又は後述するバリア層上に、接着剤や粘着剤を介して貼り合わされる。
このような凸部はスペーサとして機能するため、カバー層の光入射面が、他の光情報記録媒体や机上などの硬い表面と接触し、摺擦されても、光入射面の傷付きを防止することができる。その結果、記録再生特性も良好となる。なお、かかる凸部は、内周部に設けられてもよいし、外周部に設けられてもよい、また、その両方に設けられてもよい。中でも、凸部は、内周部と外周部との両方に設けられることが好ましい。
【００２９】
ここで、本発明において、「レーザ光が照射される面（光入射面）の内周部、外周部」とは、カバー層の光入射面において、記録領域の内周側に相当する領域、記録領域の外周側に相当する領域を指すことが好ましい。通常、記録領域は、直径４６〜１１７ｍｍの範囲に設けられるので、光入射面の内周部は、中心孔端部から直径４６ｍｍまでの領域となり、一方、光入射面の外周部は、直径１１７ｍｍからディスク最外周縁部までの領域となることが好ましい。
中でも、凸部が内周部に設けられる場合、その設置領域として最も内側となるのが、直径１６ｍｍ以上であることが好ましく、直径２０ｍｍ以上であることがより好ましく、直径２５ｍｍ以上であることが更に好ましい。また、凸部が内周部に設けられる場合、その設置領域として最も外側となるのが、直径４５ｍｍ以下であることが好ましく、直径４０ｍｍ以下であることがより好ましく、直径３５ｍｍ以下であることが更に好ましい。なお、上記の下限値及び上限値は、任意で組み合わせることができる。
一方、凸部が外周部設けられる場合、その領域として最も外側となるのが、カバー層の外径より０．１ｍｍ以上内側であることが好ましく、０．３ｍｍ以上内側であることがより好ましく、０．５ｍｍ以上内側であることが更に好ましく、１．０ｍｍ以上内側であることが特に好ましい。また、凸部が外周部設けられる場合、その領域として最も内側となるのが、カバー層の外径から３．０ｍｍ以内であることが好ましく、２．０ｍｍ以内であることがより好ましく、１．５ｍｍ以内であることが更に好ましい。なお、上記の上限値及び下限値は、任意で組み合わせることができる。
【００３０】
なお、内周部に設けられた凸部より更に内周部に相当する領域、及び／又は、外周部に設けられた凸部より更に外周部に相当する領域に、記録領域が設けられていてもよい。
また、本発明における凸部の設置領域と、記録領域と、が重なっていてもよい。但し、この場合、重なっている領域の記録再生特性は他の領域と比較し、エラーの発生割合が多くなる可能性が高いため、凸部の大きさや凸部を構成する材料の選択などがより精密となる。
【００３１】
また、本発明における凸部の高さとは、カバー層の光入射面に対し、最も突出した箇所の高さを指す。
かかる凸部の高さ（厚さ）としては、上記のように、下限値が３μｍ以上であることを要し、５μｍ以上であることが好ましく、７μｍ以上であることがより好ましく、９μｍ以上であることが更に好ましい。また、上限値としては、上記のように、９０μｍ以下であることを要し、７０μｍ以下であることが好ましく、５０μｍ以下であることがより好ましく、３０μｍ以下であることが更に好ましい。
なお、上記の上限値及び下限値は、任意で組み合わせることができる。
凸部の高さの下限値が３μｍ未満である場合、傷付き防止の機能が表れにくくなる。また、９０μｍより厚い場合、コストの問題や生産性が低下する問題、更に、反りのが発生する問題が発生する。
また、凸部を設置することで現われる効果をより高めるために、凸部の高さは、均一であることが好ましい。例えば、凸部が内周部と外周部とに形成される場合、その両方の凸部の厚さは、等しい、若しくは、近似していることが好ましい。
【００３２】
このような凸部は、上記に示す、所定の領域、所定の高さの範囲であれば、どのような設置パターンを有していてもよく、また、凸部の形状も問わない。例えば、凸部は、複数突起を所定の領域内に分散して設けるような設置パターンであってもよいし、突起をカバー層と同心円周上に連続的に設け、リング状となるような設置パターンであってもよい。また、所望のデザイン性を有するように設けられ、視認性や識別性を与えたり、情報を表示したりといった機能を付与させた設置パターンであってもよい。中でも、凸部の設置パターンとしては、カバー層の中心から対称となるように設けられることが好ましい。このように凸部の設置パターンを対称にすることにより、記録再生装置内での高速回転時にバランスがくずれ、振動が発生することを抑制することができる。
一方、凸部の突起形状としては、角状であってもよいし、半球状であってもよいし、それらを組み合せた形状であってもよい。
【００３３】
本発明における凸部は、カバー層を成型する際に同時に設けてもよいし、つまり、後述するような樹脂フィルムに予め設けられてもよく、また、カバー層を貼り合わせる工程の前又は後に、凸部形成工程を加え、設けてもよい。中でも、カバー層を貼り合わせてから、後述する印刷法を用いて凸部を形成することが好ましい。
本発明における凸部は、カバー層と同じ材料、赤外線、紫外線、電子線などの照射により硬化する、放射線硬化樹脂、熱硬化性樹脂、熱乾燥性樹脂等の樹脂からなることが好ましく、より好ましくは、紫外線硬化樹脂である。
具体的には、帝国インキ社製：ＵＶ  ＤＶＣシリーズ、大日精化社製：ＳＣＲシリーズ、大日本インキ：ＳＳＤシリーズ、ＤＧシリーズなどが挙げられる。
また、凸部に所望する色彩を付与するために、これらの樹脂と色材（各種、染料及び顔料）とを併用することも可能である。また、市販の紫外線硬化インクを用いることもできる。
【００３４】
次に、凸部の形成方法ついて説明する。
本発明の光情報記録媒体において、凸部は印刷法を用いて設けられることが好ましい態様である。
また、本発明の光情報記録媒体の製造方法によれば、本発明の光情報記録媒体における凸部が印刷法により設けられることを特徴とする。
具体的な印刷法としては、スクリーン印刷、及びオフセット印刷が挙げられる。これらの印刷法により形成された樹脂塗膜は、樹脂に対応する所定の硬化手段、例えば、紫外線の照射により、硬化して、凸部が形成される。
このように、印刷法を用いることにより、所望の設置パターンを有する凸部を、容易に、かつ、正確に、形成することができる。また、多色印刷も可能である。
【００３５】
また、凸部は、上記樹脂材料を適当な溶剤に溶かして塗布液を調製したのち、この塗布液を塗布し、所定の硬化手段（電子線の照射、乾燥、又は熱硬化）により硬化させて形成する方法を用いることができる。更に、フィルム状の樹脂を貼り合わせるすることにより形成することもできる。
また、これらの印刷を繰り返す、また、フィルム状樹脂を複数重ねることで、多層構造を有する凸部としてもよい。
【００３６】
本発明において用いられるカバー層としては、透明な材質のフィルムであれば、特に限定されないが、ポリカーボネート、ポリメチルメタクリレート等のアクリル樹脂；ポリ塩化ビニル、塩化ビニル共重合体等の塩化ビニル系樹脂；エポキシ樹脂；アモルファスポリオレフィン；ポリエステル；三酢酸セルロース等を使用することが好ましく、中でも、ポリカーボネート又は三酢酸セルロースを使用することがより好ましい。
なお、「透明」とは、記録及び再生に用いられる光に対して、透過率８０％以上であることを意味する。
【００３７】
また、カバー層は、本発明の効果を妨げない範囲において、種々の添加剤が含有されていてもよい。例えば、波長４００ｎｍ以下の光をカットするためのＵＶ吸収剤及び／又は５００ｎｍ以上の光をカットするための色素が含有されていてもよい。
更に、カバー層の表面物性としては、表面粗さが２次元粗さパラメータ及び３次元粗さパラメータのいずれも５ｎｍ以下であることが好ましい。
また、記録及び再生に用いられる光の集光度の観点から、カバー層の複屈折は１０ｎｍ以下であることが好ましい。
【００３８】
カバー層の厚さは、記録及び再生のために照射されるレーザ光の波長やＮＡにより、適宜、規定されるが、本発明においては、０．０１〜０．５ｍｍの範囲内であり、０．０５〜０．１２ｍｍの範囲であることがより好ましい。
また、カバー層と、接着剤又は粘着剤からなる層と、を合わせた総厚は、０．０９〜０．１１ｍｍであることが好ましく、０．０９５〜０．１０５ｍｍであることがより好ましい。
なお、カバー層の光入射面には、光情報記録媒体の製造時に、光入射面が傷つくことを防止するための保護層（ハードコート層）が設けられていてもよい。
【００３９】
カバー層を貼り合せるために用いられる接着剤は、例えば、ＵＶ硬化樹脂、ＥＢ硬化樹脂、熱硬化樹脂等を使用することが好ましく、特に、ＵＶ硬化樹脂を使用することが好ましい。
接着剤としてＵＶ硬化樹脂を使用する場合は、該ＵＶ硬化樹脂をそのまま、若しくはメチルエチルケトン、酢酸エチル等の適当な溶剤に溶解して塗布液を調製し、ディスペンサからバリア層表面に供給してもよい。また、作製される光情報記録媒体の反りを防止するため、接着層を構成するＵＶ硬化樹脂は硬化収縮率の小さいものが好ましい。このようなＵＶ硬化樹脂としては、例えば、大日本インキ化学工業（株）社製の「ＳＤ−６４０」等のＵＶ硬化樹脂を挙げることができる。
【００４０】
接着剤は、例えば、バリア層からなる被貼り合わせ面上に、所定量塗布し、その上に、カバー層を載置した後、スピンコートにより接着剤を、被貼り合わせ面とカバー層との間に均一になるように広げた後、硬化させることが好ましい。
このような接着剤からなる接着剤層の厚さは、０．１〜１００μｍの範囲が好ましく、より好ましくは０．５〜５０μｍの範囲、更に好ましくは１０〜３０μｍの範囲である。
【００４１】
また、カバー層を貼り合せるために用いられる粘着剤としては、アクリル系、ゴム系、シリコン系の粘着剤を使用することができるが、透明性、耐久性の観点から、アクリル系の粘着剤が好ましい。かかるアクリル系の粘着剤としては、２−エチルヘキシルアクリレート、ｎ−ブチルアクリレートなどを主成分とし、凝集力を向上させるために、短鎖のアルキルアクリレートやメタクリレート、例えば、メチルアクリレート、エチルアクリレート、メチルメタクリレートと、架橋剤との架橋点となりうるアクリル酸、メタクリル酸、アクリルアミド誘導体、マレイン酸、ヒドロキシルエチルアクリレート、グリシジルアクリレートなどと、を共重合したものを用いることが好ましい。主成分と、短鎖成分と、架橋点を付加するための成分と、の混合比率、種類を、適宜、調節することにより、ガラス転移温度（Ｔｇ）や架橋密度を変えることができる。
【００４２】
上記粘着剤と併用される架橋剤としては、例えば、イソシアネート系架橋剤が挙げられる。かかるイソシアネート系架橋剤としては、トリレンジイソシアネート、４，４’−ジフェニルメタンジイソシアネート、ヘキサメチレンジイソシアネート、キシリレンジイソシアネート、ナフチレン−１，５−ジイソシアネート、ｏ−トルイジンイソシアネート、イソホロンジイソシアネート、トリフェニルメタントリイソシアネート等のイソシアネート類、また、これらのイソシアネート類とポリアルコールとの生成物、また、イソシアネート類の縮合によって生成したポリイソシアネート類を使用することができる。これらのイソシアネート類の市販されている商品としては、日本ポリウレタン社製のコロネートＬ、コロネートＨＬ、コロネート２０３０、コロネート２０３１、ミリオネートＭＲ、ミリオネートＨＴＬ；武田薬品社製のタケネートＤ−１０２、タケネートＤ−１１０Ｎ、タケネートＤ−２００、タケネートＤ−２０２；住友バイエル社製のデスモジュールＬ、デスモジュールＩＬ、デスモジュールＮ、デスモジュールＨＬ；等を挙げることができる。
【００４３】
粘着剤は、バリア層からなる被貼り合わせ面上に、所定量、均一に塗布し、その上に、カバー層を載置した後、硬化させてもよいし、予め、カバー層の片面に、所定量を均一に塗布して粘着剤塗膜を形成しておき、該塗膜を被貼り合わせ面に貼り合わせ、その後、硬化させてもよい。
また、カバー層に、予め、粘着剤層が設けられた市販の粘着フィルムを用いてもよい。
このような粘着剤からなる粘着剤層の厚さは、０．１〜１００μｍの範囲が好ましく、より好ましくは０．５〜５０μｍの範囲、更に好ましくは１０〜３０μｍの範囲である。
【００４４】
〔その他の層〕
本発明の光情報記録媒体は、本発明の効果を損なわない範囲においては、上述の必須の層に加え、他の任意の層を有していてもよい。かかる他の任意の層としては、例えば、基板と記録層との間に設けられる光反射層（後述）、記録層とカバー層との間に設けられるバリア層（後述）、光反射層と記録層との間に設けられる界面層などが挙げられる。
なお、これら必須及び任意の層は、いずれも、単層でもよいし、多層構造を有してもよい。
【００４５】
〔光反射層〕
本発明において、レーザ光に対する反射率を高めたり、記録再生特性を改良する機能を付与するために、基板と記録層との間に、光反射層を形成することが好ましい。
光反射層は、レーザ光に対する反射率が高い光反射性物質を、真空蒸着、スパッタリング又はイオンプレーティングすることにより基板上に形成することができる。
光反射層の層厚は、一般的には１０〜３００ｎｍの範囲とし、５０〜２００ｎｍの範囲とすることが好ましい。
なお、前記反射率は、７０％以上であることが好ましい。
【００４６】
反射率が高い光反射性物質としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉ等の金属及び半金属或いはステンレス鋼を挙げることができる。これらの光反射性物質は単独で用いてもよいし、或いは二種以上の組合せで、又は合金として用いてもよい。これらのうちで好ましいものは、Ｃｒ、Ｎｉ、Ｐｔ、Ｃｕ、Ａｇ、Ａｕ、Ａｌ及びステンレス鋼である。特に好ましくは、Ａｕ、Ａｇ、Ａｌ或いはこれらの合金であり、最も好ましくは、Ａｕ、Ａｇ或いはこれらの合金である。
【００４７】
〔バリア層（中間層）の形成工程〕
本発明においては、記録層とカバー層との間にバリア層を形成することが好ましい。
該バリア層は、記録層の保存性を高める、記録層とカバー層との接着性を向上させる、反射率を調整する、熱伝導率を調整する、等のために設けられる。
バリア層に用いられる材料としては、記録及び再生に用いられる光を透過する材料であり、上記の機能を発現し得るものであれば、特に、制限されるものではないが、例えば、一般的には、ガスや水分の透過性の低い材料であり、誘電体であることが好ましい。
具体的には、Ｚｎ、Ｓｉ、Ｔｉ、Ｔｅ、Ｓｎ、Ｍｏ、Ｇｅ等の窒化物、酸化物、炭化物、硫化物からなる材料が好ましく、ＺｎＳ、ＭｏＯ2、ＧｅＯ2、ＴｅＯ、ＳｉＯ2、ＴｉＯ2、ＺｕＯ、ＺｎＳ−ＳｉＯ2、ＳｎＯ2、ＺｎＯ−Ｇａ2Ｏ3が好ましく、ＺｎＳ−ＳｉＯ2、ＳｎＯ2、ＺｎＯ−Ｇａ2Ｏ3がより好ましい。
【００４８】
また、バリア層は、真空蒸着、ＤＣスパッタリング、ＲＦスパッタリング、イオンプレーティングなどの真空成膜法により形成することができる。中でも、スパッタリングを用いることがより好ましく、ＲＦスパッタリングを用いることが更に好ましい。
本発明におけるバリア層の厚さは、１〜２００ｎｍの範囲であることが好ましく、２〜１００ｎｍの範囲であることがより好ましく、３〜５０ｎｍの範囲であることが更に好ましい。
【００４９】
以上のように、本発明の光情報記録媒体は、少なくとも、基板、記録層、カバー層を有し、該カバー層の光入射面の内周部及び／又は外周部に凸部を有する。上述のように、本発明の光情報記録媒体は、この凸部がスペーサとして機能することにより、光入射面と硬い表面とが摺擦しても、光入射面の傷付きが防止される。その結果、レーザ光の入射が正確に行えることになり、記録再生特性も良好となる。
【００５０】
本発明の光情報記録方法は、前記本発明の光情報記録媒体が記録層を有する態様である場合、カバー層側から波長１００〜６００ｎｍのレーザ光を照射し、記録層を物理的或いは化学的に変化させて記録を行うことを特徴とする。
本発明の光情報記録方法のように、上記の構成の光情報記録媒体に対し、適した波長のレーザ光を照射して記録を行うことにより、良好で安定な記録再生特性を付与することができる。
なお、上述のように、本発明の光情報記録媒体は、光入射面となるカバー層側に凸部を有しているため、記録を正確かつ良好に行うために、この凸部を回避するようにレーザ光を照射して記録を行うことが好ましい態様である。このように、凸部を回避するようにレーザ光を照射するためには、例えば、レーザ光源を有する記録装置に、凸部の設置位置を検出するためのセンサを備え、かかるセンサの出力結果に応じ、ソフト的、回路的、機械的な機構を介して、レーザ光の照射位置を制御する方法がある。
【００５１】
記録波長（レーザ光波長）のより好ましくは、下限値が２００ｎｍ以上であり、３００ｎｍ以上であることが更に好ましく、３５０ｎｍ以上であることが特に好ましい。また、上限値としては、５００ｎｍ以下であることがより好ましく、４５０ｎｍ以下であることが更に好ましく、４２０ｎｍ以下であることが特に好ましい。
なお、上記の上限値及び下限値は、それぞれが任意で組み合わせることができる。
また、情報の記録は本発明の光情報記録媒体のグルーブに行ってもよいし、ランドに行ってもよいが、グルーブの方が好ましい。
更に、上記の波長領域のレーザー光によって、情報の再生も行われる。
【００５２】
より具体的には、本発明の光情報記録媒体（追記型）と、本発明の光情報記録方法と、を用いた情報の記録、再生は、例えば、次のようにして行われる。
まず、光情報記録媒体を所定の線速度（０．５〜１０ｍ／秒）、又は、所定の定角速度にて回転させながら、カバー層側から対物レンズを介して青紫色レーザ（例えば、波長４０５ｎｍ）などの記録用の光を照射する。この照射光により、記録層がその光を吸収して局所的に温度上昇し、例えば、ピットが生成してその光学特性を変えることにより情報が記録される。上記のように記録された情報の再生は、光情報記録媒体を所定の定線速度で回転させながら、青紫色レーザ光をカバー層側から照射して、その反射光を検出することにより行うことができる。
【００５３】
上述のような５００ｎｍ以下の発振波長を有するレーザ光源としては、例えば、３９０〜４１５ｎｍの範囲の発振波長を有する青紫色半導体レーザ、中心発振波長４２５ｎｍの青紫色ＳＨＧレーザ等を挙げることができる。
また、記録密度を高めるために、ピックアップに使用される対物レンズのＮＡは０．７以上が好ましく、０．８５以上がより好ましい。
【実施例】
【００５４】
以下、本発明を実施例によって更に詳述するが、本発明はこれらによって制限されるものではない。
【００５５】
（実施例１）
＜光情報記録媒体の製造＞
（基板）
厚さ１．１ｍｍ、外径１２０ｍｍ、内径１５ｍｍ（中心孔直径）でスパイラル状のプリグルーブ（トラックピッチ３２０ｎｍ、溝幅１０５ｎｍ、溝深さ３６ｎｍ）を有する、ポリカーボネート樹脂からなる射出成形基板を用いた。
【００５６】
（光反射層の形成）
基板のプリグルーブ上に、Ｕｎａｘｉｓ社製Ｃｕｂｅを使用し、Ａｒ雰囲気中で、ＤＣスパッタリングにより、膜厚１００ｎｍの真空成膜層としてのＡＰＣ光反射層（Ａｇ：９８．１質量％、Ｐｄ：０．９質量％、Ｃｕ：１．０質量％）を形成した。光反射層の膜厚の調整は、スパッタ時間により行った。
【００５７】
（記録層の形成）
下記化学式で表わされる色素Ａ：２ｇを、２，２，３，３−テトラフロロプロパノール１００ｍｌ中に添加して溶解し、色素含有塗布液を調製した。そして、光反射層上に、調製した色素含有塗布液を、スピンコート法により回転数３００〜４０００ｒｐｍまで変化させながら２３℃、５０％ＲＨの条件で塗布した。その後、２３℃、５０％ＲＨで１時間保存して、記録層（グルーブ上の厚さ１３０ｎｍ、ランド上の厚さ１８０ｎｍ）を形成した。
【００５８】
【化１】
2005174408.tif 000002
【００５９】
記録層を形成した後、クリーンオーブンにてアニール処理を施した。アニール処理は、基板を垂直のスタックポールにスペーサーで間隔をあけながら支持し、８０℃で１時間保持して行った。
【００６０】
（バリア層の形成）
その後、記録層上に、Ｕｎａｘｉｓ社製Ｃｕｂｅを使用し、Ａｒ雰囲気中で、ＲＦスパッタリングによりＺｎＯ−Ｇａ2Ｏ3（ＺｎＯ：Ｇａ2Ｏ3＝７：３（質量比））からなる、厚さ５ｎｍのバリア層を形成した。
【００６１】
（カバー層の貼り合わせ）
カバー層としては、内径１５ｍｍ、外径１２０ｍｍで、片面に粘着剤が塗設してあるポリカーボネート製フィルム（帝人ピュアエース、厚さ：８０μｍ）を用い、該粘着剤層とポリカーボネート製フィルムとの厚さの合計が１００μｍとなるように設定した。
そして、バリア層上に、該バリア層と粘着剤層とが当接するようにカバー層を載置した後、そのカバー層を押し当て部材にて圧接して、貼り合わせた。
【００６２】
（凸部の形成）
貼り合わせたカバー層の表面（光入射面）上に、図１に示す設置パターンの凸部を形成した。なお、図１において、凸部が設けられた領域は、ハッチング部分として示した。具体的には、紫外線硬化樹脂（ＵＶ  ＤＶＣ−６１６白、帝国インキ社製）を用い、スクリーン印刷機にて、内周直径２０ｍｍから外周直径４０ｍｍの領域に樹脂塗膜を形成した。その後、樹脂塗膜に紫外線を照射して硬化させた。形成された凸部の厚さは１０μｍであった。
これらの工程により、実施例１の光情報記録媒体が作製された。
【００６３】
＜光情報記録媒体の評価＞
（１）光入射面の傷付き評価
得られた光情報記録媒体を、机上に光入射面が対面するように置き、３０ｃｍ程の距離を往復させて摺擦した。摺擦後の光入射面の状態を目視にて評価した。評価は、３回摺擦（往復）させたものと、２０回摺擦（往復）させたものについて行った。
【００６４】
（２）ジッター評価
上記の方法で得られた光情報記録媒体を、４０３ｎｍレーザ、ＮＡ０．８５ピックアップを積んだ記録再生評価機（パルステック社製：ＤＤＵ１０００）を用い、クロック周波数６６ＭＨｚ、線速５．２８ｍ／ｓにて、ランダム信号を記録、再生しスペクトルアナライザー（パルステックＭＳＧ２）にてジッターを測定した。なお、本評価は、本発明の光情報記録方法を用いたものであり、記録はグルーブ上に行った。また、記録パワー５．２ｍＷ、再生パワー０．４ｍＷであった。結果を表１に示す（表１中では初期のデータとして表記）。ここで、ジッターが１０％未満であると、実用上好ましいことを指す。
また、上記の方法で得られた光情報記録媒体を、上記の傷付き評価と同様の方法で３回摺擦させた後の試料についても、上記と同様の方法でジッターを測定した。結果を表１に示す。
【００６５】
（３）ラジアルチルト（ｒ−ｔｉｌｔ）値の測定及び反りの評価
上記の方法で得られた光情報記録媒体に対し、光情報記録媒体全体としての反りの状態を、半径方向の傾き（ラジアルチルト値）を測定することで評価した。ラジアルチルト値は、ＤＬＤ４０００（ジャパンＥＭ社製）を用いて測定した。測定結果を表１に示す。
【００６６】
（実施例２）
実施例１の凸部の形成工程において、印刷を２度繰り返し、凸部２層として厚さを２０μｍにした他は、実施例１と同様にして、実施例２の光情報記録媒体を作製した。また、得られた光情報記録媒体を、実施例１と同様の方法で評価した。評価結果を表１に示す。
【００６７】
（実施例３）
実施例１の凸部の形成工程において、内周部の凸部に加え、外周部にも凸部を形成し、図２に示すような設置パターンとした他は、実施例１と同様にして、実施例２の光情報記録媒体を作製した。図２に示すように、外周部の凸部は、内周直径１１７ｍｍから外周直径１１９ｍｍの領域に形成した。形成された塗粒の厚さはいずれも１０μｍであった。なお、図２において、凸部が設けられた領域は、ハッチング部分として示した。
続いて、得られた光情報記録媒体を、実施例１と同様の方法で評価した。評価結果を表１に示す。
【００６８】
（実施例４）
実施例１の凸部の形成工程において、印刷を６度繰り返し、凸部６層として厚さを６０μｍにした他は、実施例１と同様にして、実施例４の光情報記録媒体を作製した。また、得られた光情報記録媒体を、実施例１と同様の方法で評価した。評価結果を表１に示す。
【００６９】
（実施例５）
実施例１の凸部の形成工程において、印刷を８度繰り返し、凸部８層として厚さを８０μｍにした他は、実施例１と同様にして、実施例５の光情報記録媒体を作製した。また、得られた光情報記録媒体を、実施例１と同様の方法で評価した。評価結果を表１に示す。
【００７０】
（実施例６）
実施例１の凸部の形成工程において、凸部の高さを６μｍにした他は、実施例１と同様にして、実施例６の光情報記録媒体を作製した。また、得られた光情報記録媒体を、実施例１と同様の方法で評価した。評価結果を表１に示す。
【００７１】
（実施例７）
実施例１の凸部の形成工程において、凸部を図３に示すような設置パターンとした他は、実施例１と同様にして、実施例７の光情報記録媒体を作製した。図３に示すように、内周部の凸部は、内周直径２８ｍｍから外周直径３２ｍｍの領域に形成し、外周部の凸部は、内周直径１１７ｍｍから外周直径１１９ｍｍの領域に形成した。形成された塗粒の厚さはいずれも１０μｍであった。なお、図３において、凸部が設けられた領域は、ハッチング部分として示した。
続いて、得られた光情報記録媒体を、実施例１と同様の方法で評価した。評価結果を表１に示す。
【００７２】
（比較例１）
実施例１において、カバー層に凸部を設けなかった他は、実施例１と同様にして、比較例１の光情報記録媒体を作製した。また、得られた光情報記録媒体を、実施例１と同様の方法で評価した。評価結果を表１に示す。
【００７３】
（比較例２）
実施例１の凸部の形成工程において、凸部の高さ２μｍにした他は、実施例１と同様にして、比較例２の光情報記録媒体を作製した。また、得られた光情報記録媒体を、実施例１と同様の方法で評価した。評価結果を表１に示す。
【００７４】
（比較例３）
実施例１の凸部の形成工程において、凸部の高さ１００μｍにした他は、実施例１と同様にして、比較例３の光情報記録媒体を作製した。また、得られた光情報記録媒体を、実施例１と同様の方法で評価した。評価結果を表１に示す。
【００７５】
【表１】
2005174408.tif 000003
【００７６】
表１の結果から、実施例１〜７の光情報記録媒体は、いずれも、３回摺擦した場合、２０回摺擦した場合において、光入射面の傷付きがほとんど見られなかった。また、実施例１〜７の光情報記録媒体のジッターは、初期と、３回摺擦後とで、変化量が小さく、初期のラジアルチルトも小さく抑えられていた。
対して、比較例１の光情報記録媒体は、カバー層の光入射面に凸部が設けられていないため、摺擦によって、光入射面に傷が発生していることが明らかとなった。また、初期のラジアルチルトは小さく抑えられていたが、ジッターの初期と３回摺擦後との変化量は大きかった。
比較例２の光情報記録媒体は、カバー層の光入射面に凸部が設けられているため、３回摺擦後には光入射面の傷付きは見られなかったが、その高さが十分でないため、２０回摺擦後では傷が見られた。また、初期のラジアルチルトは小さく抑えられていたが、ジッターの初期と３回摺擦後との変化量は大きかった。
比較例３の光情報記録媒体は、カバー層の光入射面に、十分な高さの凸部が設けられているため、３回摺擦した場合、２０回摺擦した場合のどちらにおいて、光入射面の傷付きが見られなかった。また、初期のラジアルチルトが大きく、ジッターの初期と３回摺擦後との変化量も大きかった。これは、カバー層の内周部において、高すぎる凸部が局所的に存在することから、面内のバランスがとれず、反りが発生したためと推測される。
【図面の簡単な説明】
【００７７】
【図１】実施例１における凸部の設置パターンを示した上面概略図である。
【図２】実施例３における凸部の設置パターンを示した上面概略図である。
【図３】実施例７における凸部の設置パターンを示した上面概略図である。
【符号の説明】
【００７８】
１      カバー層
２      中心孔
３      凸部
【図１】
2005174408.tif 000004
【図２】
2005174408.tif 000005
【図３】
2005174408.tif 000006